(57)【特許請求の範囲】
【請求項１】
真空を保つことができるチャンバと、
皮膜を成膜する被処理物を前記チャンバ内で保持する被処理物保持機構と、
前記チャンバ内に配置されるターゲットと、
前記ターゲットと前記被処理物保持機構との間に配置される電位制御部材と
前記電位制御部材と前記被処理物保持機構との間にプラズマを発生させるプラズマ発生部材と
を有するスパッタリング装置において、
前記電位制御部材は、前記ターゲットから前記被処理物保持機構の側に向けて前記ターゲット原子が通過できる開口部を有し、前記開口部の大きさは、前記ターゲットと前記電位制御部材とを結ぶ最短距離以下であることを特徴とするスパッタリング装置。
【請求項２】
前記電位制御部材は、アノード電極であることを特徴とする請求項１に記載のスパッタリング装置。
【請求項３】
前記プラズマ発生部材が、ホローカソードガン、熱電子フィラメントおよびコールドアーク放電ターゲットからなる群から選択される１以上のプラズマ発生源を有することを特徴とする請求項１または２に記載のスパッタリング装置。
【請求項４】
請求項１から３までのいずれか一項に記載のスパッタリング装置を用いて、前記電位制御部材に前記被処理物よりも高い電位を与えて成膜を行うことを特徴とする成膜方法。
【発明の詳細な説明】
【技術分野】
【０００１】
本発明は、金属窒化物等の硬質皮膜を固体表面に被覆するスパッタリング装置および当該装置を用いた成膜方法に関するものである。より詳細には、従来の直流電源を用いながら、密着性および膜質に優れた皮膜を成膜できる直流スパッタリング装置および当該装置を用いた成膜方法に関するものである。
【背景技術】
【０００２】
切削工具の耐摩耗性を向上させる目的で、高速度工具鋼や超硬度合金等からなる工具基材を金属窒化物等からなるセラミックス皮膜で被覆したコーティング工具が広く使われている。このようなコーティングでは、特に、物理蒸着（ＰＶＤ；Ｐｈｙｓｉｃａｌ  Ｖａｐｏｒ  Ｄｅｐｏｓｉｔｉｏｎ）が化学蒸着（ＣＶＤ；Ｃｈｅｍｉｃａｌ  Ｖａｐｏｒ  Ｄｅｐｏｓｉｔｉｏｎ）よりも処理温度が低く、鋼材にも使用できることから、硬質皮膜を形成するために広く使用されてきた。
【０００３】
とりわけチタンの窒化物（ＴｉＮ）は、高速度工具鋼の耐摩耗性を向上させ、工具寿命を延ばすことができるのみならず、光沢のある黄金色が美観を持ち、摩耗や異常の発見にも役立つために好まれており、また品質の安定性も高いことから、現在でも汎用的なコーティング材料として広く使われている。蒸発原料を金属チタンとし、反応ガスを窒素から炭化水素ガスに変更することにより、ＴｉＣやＴｉＣＮといった炭化物および炭窒化物も成膜することが可能であり、このガスの制御により多層膜や傾斜組成膜等のさまざまなバリエーションを成膜できることも特徴である。
【０００４】
ＴｉＮ等の成膜には、坩堝に入れた金属Ｔｉを大電流電子ビームにより溶融、蒸発させる坩堝式イオンプレーティング法が多用されてきた。一方、被切削材の高硬度化や加工の高能率化、また環境負荷を低減する目的でのドライカット等の要望に伴い、切削工具の耐酸化性や耐摩耗性に対する要求は年々厳しくなってきている。
【０００５】
そこで、ＴｉＮにＡｌを固溶させて硬さと耐熱性を向上させたＴｉＡｌＮが開発されると、高速加工、ドライ加工の分野で広く普及した。しかし、ＴｉＡｌＮは、ＴｉとＡｌの２種類の金属を同時に蒸発させることが必要であったため、融点や蒸気圧の大きく異なる金属を１つの坩堝に入れると低融点や高蒸気圧の金属が先に蒸発してしまう坩堝式イオンプレーティングでの成膜は困難であった（例えば特許文献１参照）。
【０００６】
そのため、坩堝式イオンプレーティングに代わって、あらかじめ目的の組成に調合された固体原料（ターゲット）をアーク放電により局所的に溶融、蒸発させるアーク法が普及し、現在に至っている。また、ＴｉＡｌＮよりもＡｌの比率を高めることができ、耐熱性に優れるＡｌＣｒＮが後に開発され、アーク法により成膜されている。この他、ＳｉやＷを加えた硬質皮膜もしばしば用いられている。
【０００７】
しかし、アーク法ではドロップレットと呼ばれる、ターゲットの突沸に起因すると考えられる金属液滴が発生し、これがワーク（被処理物）表面に付着して表面粗さを悪化させる原因となっている。このドロップレットを捕捉するためのシールドアーク、フイルタードアーク等の手法もあるが、成膜速度が極端に低下すること、また装置が複雑になることから、窒化物系硬質膜用には普及しておらず、専らダイヤモンド状炭素膜（ＤＬＣ；Ｄｉａｍｏｎｄ  Ｌｉｋｅ  Ｃａｒｂｏｎ）の成膜に用いられている。
【０００８】
アーク法と同じく固体ターゲットを用いた成膜方法として、スパッタリング（Ｓｐｕｔｔｅｒｉｎｇ）がある。スパッタリングは固体ターゲットにイオンを衝突させ、ターゲット原子をたたき出して、被処理物に付着させる方法である。アーク法とは異なり、ターゲットを溶融させないのでドロップレットは発生しない。しかし、一般に蒸発速度が遅く、密着性や硬質膜としての膜質に劣ることから、切削工具の分野ではほとんど普及しておらず、専ら光学素子、ディスプレイ、太陽光パネル等に使われている。また、低温での成膜に向いていることから、摺動部品等へのＣｒＮ、ＤＬＣ成膜にも用いられている。
【０００９】
スパッタリングが硬質膜に適さない原因は、低いイオン化率であるといわれている。坩堝式イオンプレーティング法やアーク法では、蒸発金属原子はプラズマによりイオン化され、正の電荷を得た金属陽イオンは被処理物に付与された負の電位（ワークバイアス）により加速されて被処理物に到達する。
【００１０】
このため蒸着粒子のエネルギーが高く、繊密で密着性の高い皮膜が形成される。アーク法がしばしばアークイオンプレーティング法と称されることからも、アーク法の蒸発金属のイオン化率は一般に高いことが知られている。
【００１１】
ここで、蒸着粒子のエネルギーと膜質との関係について説明する。いわゆる「膜質」は、非特許文献１の有名なモルフォロジーのモデルに示されるように、成膜温度が高いほど空孔が少なく織密になる。観察すると、一般的な硬質膜の断面は柱状晶であり、モルフォロジーモデルにおいて成膜温度／融点が０．５から０．８の範囲に相当する。しかし、実際にそのような高温で成膜を行っているわけではなく、成膜温度の不足は入射する蒸着粒子のエネルギーによって補われている。
【００１２】
すなわち、坩堝式やアーク式のイオンプレーティング法では、そのような高温よりも低い温度での成膜が可能である。また、ワークバイアスを変化させることにより蒸着粒子のエネルギーを制御し、結果として膜の密度、内部応力、結晶構造等を制御することが可能である。
【００１３】
一方、スパッタ法ではイオン化率が低いため、この効果が期待できず膜質や密着性を上げることができなかった。そもそも、通常の直流（ＤＣ）電源を用いたスパッタリングでは、ターゲットの電位（通常−３００〜−１０００Ｖ）が被処理物の電位（通常−５０〜−２００Ｖ）よりも低いため、イオン化した金属粒子は被処理物ではなくターゲットに引き寄せられ、被処理物には到達しない。それゆえ、たとえ何らかの方法でスパッタ粒子のイオン化率を高めることができたとしても、坩堝式イオンプレーティングやアーク法のようにワークバイアスによって蒸着粒子のエネルギーを制御することは不可能であった。
【００１４】
ところで、近年、特許文献２に開示される高出力インパルス・マグネトロン・スパッタリング（ＨＩＰＩＭＳ）が注目されている。ＨＩＰＩＭＳは、瞬間的な高出力プラズマで金属蒸気をイオン化し、またターゲット電位が短いパルスで与えられるため、イオン化した粒子がターゲットに引き戻される確率が低くなる。したがってイオン化した蒸着粒子をワークバイアスで加速することができ、高エネルギーの金属粒子が被処理物に到達する。このため、基板への密着性および膜質が通常のＤＣスパッタリングよりも大幅に向上するといわれている。
【００１５】
しかし、ＨＩＰＩＭＳによる蒸発速度はＤＣのそれと比較して極端に遅く、また高出力パルスを発生させる電源は複雑で高価であるという欠点がある。
【００１６】
特許文献３には、ＩＴＯ膜の製作において、接地したアノードポールをターゲットと基板の間に配置して残留水素の吸着を行い、結晶性を向上させる方法が開示されている。しかし、アノードポールの目的は残留水素の吸着であり、積極的に正イオンを被処理物に到達させる構造にはなっていない。
【００１７】
特許文献４には、ターゲットと被処理物（陽極）との間に陽極と同電位の金網を設置し、被処理物への負イオンの流入を防ぐ方法が開示されている。しかし、この金網の目的も被処理物への負イオンの流入を防ぐことであり、通常負イオンよりもはるかに多く生成する正イオンを被処理物に到達させることではない。
【００１８】
すなわち、特許文献３および４の装置構成では、プラズマはアノードポールとターゲットの間、または金網とターゲットの間のみに発生するので、金属および希ガスのイオン化はほぼ金網とターゲットの間でのみ起こり、正イオンのほとんどはターゲットに引き寄せられ、被処理物には到達しない。
【００１９】
特許文献５には、電子ビーム発生源を備えたスパッタリング装置が開示されている。しかし、この電子ビームは被処理物の加熱およびエッチングに用いられるものであり、蒸発源とは独立しているので蒸発物質をイオン化して被処理物に到達させる構成にはなっていない。
【００２０】
図３は従来のスパッタリング装置１０１の模式断面図である。スパッタリング装置１０１は、真空を保つことができるチャンバ１０９と、被処理物１０５をチャンバ１０９内で保持する被処理物保持機構１０１０と、チャンバ１０９内に配置されるターゲット１０３とを有している。スパッタリングされたターゲット１０３を構成する金属原子すなわち金属粒子１０４は、ほとんどイオン化されないため、電気的中性を保ったまま被処理物１０５の表面に到達し、皮膜が形成される。
【００２１】
図７は図３に示すスパッタリング装置１０１の線Ｙ−Ｙ上における電位変化を表した模式図である。この装置１０１では、スパッタ粒子のイオン化率が低いので、ほとんどのスパッタ粒子は中性のまま被処理物１０５に到達するが、図３の線Ｙ−Ｙにおける電位が図７に示されるようなものとなるので、一部のイオン化した金属イオン１０８はターゲット１０３に引き寄せられ、被処理物１０５に到達しない。すなわち、ターゲット１０３を構成する金属原子の一部は、被処理物１０５とターゲット１０３との間の範囲（図７中の領域Ｃ）にて金属イオン１０８になるが、被処理物１０５の電位がターゲット１０３の電位よりも高いので、結果として図７に示す領域Ｃで発生したイオンは全てターゲット１０３側に引き寄せられ、被処理物１０５に到達し難い。
【００２２】
図４は特許文献３および４に開示されている構成のスパッタリング装置２０１の模式断面である。この装置２０１もまたチャンバ２０９内で被処理物保持機構２０１０によって被処理物２０５を保持するが、図４に示す線Ｚ−Ｚ上の電位は図８のようになる。すなわち、プラズマ２０７はアノードポールまたは金網２０２とターゲット２０３の間のみに発生し、スバッタ粒子のイオン化が専ら図８の領域Ｄで行われるため、イオン化した粒子２０８はターゲット２０３に引き寄せられて、結果として被処理物２０５には到達しない。
【００２３】
図５は、特許文献５に開示される構成から当事者によって容易に想到されるスパッタリング装置３０１の概略図である。この装置３０１では、蒸発金属３０４が電子ビームによって積極的にイオン化されるが、図５に示す線Ｙ’−Ｙ’上の電位は図７と同様となり、イオン化は図７の領域Ｃで起こるので、イオン化された粒子３０８はターゲット３０３に引き寄せられ、やはり被処理物３０５に到達しない。
【００２４】
すなわち、図３〜５の従来の構成では、スパッタリング電源に高価な高出力パルスを用いない限り、蒸発元素をイオン化し、イオン化した蒸発粒子を被処理物にかけられた電圧によって加速して被処理物に到達させることは不可能である。ＨＩＰＩＭＳを除く従来のスバッタリング法は、スパッタされた蒸発金属粒子を積極的にイオン化し、被処理物の電位で加速して膜質と密着性を高める構成にはなっておらず、ＨＩＰＩＭＳのように高価な高出力パルス電源を用いない限り、２種類以上の金属元素を含み、ドロップレットフリー（ドロップレットが存在しない状態）で密着性が良く、繊密な成膜を行う方法は存在しなかった。
【先行技術文献】
【特許文献】
【００２５】
【特許文献１】特許第４３９６８９８号公報
【特許文献２】特表２０１０−５１２４５８号公報
【特許文献３】特開平８−２６９６８６号公報
【特許文献４】特開平１０−２８０１４３号公報
【特許文献５】特表２０００−５０６２２５号公報
【非特許文献】
【００２６】
【非特許文献１】Ｊ．Ａ．Ｔｈｏｒｎｔｏｎ：Ｊ．Ｖａｃ．Ｓｃｉ．Ｔｅｃｈｎｏｌ．，１１， ６６６（１９７４）
【発明の概要】
【発明が解決しようとする課題】
【００２７】
したがって本発明の目的は、金属窒化物等の硬質皮膜を固体表面に被覆するスパッタリング装置であって、従来の安価な直流電源を用いてなお、スパッタリング粒子のイオン化率を高め、密着性および膜質に優れた皮膜を成膜することができ、また蒸発速度を上げることで成膜速度を向上した直流スパッタリング装置を提供することである。
【課題を解決するための手段】
【００２８】
上記目的を達成するために、本発明によれば、ターゲットをスパッタリングするためのグロー放電プラズマとは別に、スパッタされたターゲット原子をイオン化するためのプラズマを発生させるプラズマ発生装置と、ターゲット原子のイオン化を補助すると同時に、ターゲット電位を電気的に遮蔽する電位制御部材とを有するスパッタリング装置が提供される。本発明の構成とすることによって、安価な直流電源を用いても金属原子をイオン化し、またイオン化した蒸着粒子を被処理物に到達させることが可能となる。さらに、蒸着粒子が被処理物に到達するエネルギーを高くすることによって、密着性の高い、繊密な成膜が可能となる。
【００２９】
本発明の１つの観点によれば、真空を保つことができるチャンバと、皮膜を成膜する被処理物をチャンバ内で保持する被処理物保持機構と、チャンバ内に配置されるターゲットと、ターゲットと被処理物保持機構との間に配置される電位制御部材とを有するスパッタリング装置において、電位制御部材と被処理物保持機構との間にプラズマを発生させるプラズマ発生部材をさらに有することを特徴とするスパッタリング装置が提供される。
【００３０】
電位制御部材の形態については、ターゲットから被処理物保持機構の側に向けてターゲット原子が通過できる開口部を有することができる。また、当該開口部の大きさは、ターゲットと電位制御部材とを結ぶ最短距離以下とすることもできる。さらに、電位制御部材はアノード電極とすることもできる。また、電位制御部材は、所望の効果を得るためにアースに接続された部材であってもよい。さらに、プラズマ発生部材は、ホローカソードガン（電子銃）、熱電子フィラメントおよびコールドアーク放電ターゲットからなる群から選択される１以上のプラズマ発生源を有してもよい。
【００３１】
また、成膜方法の発明については、前述したスパッタリング装置を用いて、電位制御部材に被処理物よりも高い電位を与えて成膜を行う方法とすることもできる。
【図面の簡単な説明】
【００３２】
【図１】本発明の一実施形態によるスパッタリング装置１全体の模式断面図である。
【図２】本発明の他の実施形態によるスパッタリング装置１全体の模式断面図である。
【図３】従来技術によるスパッタリング装置１０１全体の模式断面図である。
【図４】従来技術による他のスパッタリング装置２０１全体の模式断面図である。
【図５】従来技術によるさらに他のスパッタリング装置３０１全体の模式断面図である。
【図６】図１に示すスパッタリング装置１の線Ｘ−Ｘ上の電位変化を表した模式図である。
【図７】図３に示すスパッタリング装置１０１の線Ｙ−Ｙおよび図５に示すスパッタリング装置３０１の線Ｙ’−Ｙ’上の電位変化を表した模式図である。
【図８】図４に示すスパッタリング装置２０１の線Ｚ−Ｚ上の電位変化を表した模式図である。
【図９】（ａ）は、成膜した黄金色のＴｉＮ皮膜の電子顕微鏡写真（倍率５０００倍）であり、（ｂ）は、成膜した褐色のＴｉＮ皮膜の電子顕微鏡像写真（倍率５０００倍）である。
【図１０】（ａ）〜（ｄ）は、本発明のいくつかの実施形態による電位制御部材２を構成する導電体９０の作用を説明するための模式図である。
【図１１】（ａ）および（ｂ）は、本発明のいくつかの好ましい実施形態による電位制御部材２の形状を示す正面図である。
【図１２】図１１（ａ）の電位制御部材２の具体例を示す図であり、特に（ａ）は正面図、（ｂ）は（ａ）の線Ｐ−Ｐに沿った断面図である。
【図１３Ａ】電位制御部材２の開口径を２０とした場合、スパッタリング装置内の等電位線のシミュレーション結果を示す図である。
【図１３Ｂ】図１３Ａのスパッタリング装置のイオン軌道のシミュレーション結果を示す図である。
【図１３Ｃ】図１３Ａのスパッタリング装置内の電位を３次元的に表した模式図である。
【図１４Ａ】電位制御部材２の開口径を４５とした場合、スパッタリング装置内の等電位線のシミュレーション結果を示す図である。
【図１４Ｂ】図１４Ａのスパッタリング装置のイオン軌道のシミュレーション結果を示す図である。
【図１４Ｃ】図１４Ａのスパッタリング装置内の電位を３次元的に表した模式図である。
【図１５Ａ】電位制御部材２の開口径を９５とした場合、スパッタリング装置内の等電位線のシミュレーション結果を示す図である。
【図１５Ｂ】図１５Ａのスパッタリング装置のイオン軌道のシミュレーション結果を示す図である。
【図１５Ｃ】図１５Ａのスパッタリング装置内の電位を３次元的に表した模式図である。
【図１６Ａ】電位制御部材２の開口径を１９５とした場合、スパッタリング装置内の等電位線のシミュレーション結果を示す図である。
【図１６Ｂ】図１６Ａのスパッタリング装置のイオン軌道のシミュレーション結果を示す図である。
【図１６Ｃ】図１６Ａのスパッタリング装置内の電位を３次元的に表した模式図である。
【図１７Ａ】ターゲット３と電位制御部材２の間の距離を４３とした場合、スパッタリング装置内の等電位線のシミュレーション結果を示す図である。
【図１７Ｂ】図１７Ａのスパッタリング装置のイオン軌道のシミュレーション結果を示す図である。
【図１７Ｃ】図１７Ａのスパッタリング装置内の電位を３次元的に表した模式図である。
【図１８Ａ】ターゲット３と電位制御部材２の間の距離を１８とした場合、スパッタリング装置内の等電位線のシミュレーション結果を示す図である。
【図１８Ｂ】図１８Ａのスパッタリング装置のイオン軌道のシミュレーション結果を示す図である。
【図１８Ｃ】図１８Ａのスパッタリング装置内の電位を３次元的に表した模式図である。
【図１９Ａ】電位制御部材２と被処理物５の間の距離を１８とした場合、スパッタリング装置内の等電位線のシミュレーション結果を示す図である。
【図１９Ｂ】図１９Ａのスパッタリング装置のイオン軌道のシミュレーション結果を示す図である。
【図１９Ｃ】図１９Ａのスパッタリング装置内の電位を３次元的に表した模式図である。
【発明を実施するための形態】
【００３３】
本発明を実施する形態について図面を用いて説明する。図１は本発明の一実施形態によるスパッタリング装置１全体の模式断面図を示す。スパッタリング装置１は、真空を保つことができるチャンバ９と、皮膜を成膜する被処理物５をチャンバ９内で保持する被処理物保持機構１０と、チャンバ９内に配置されるターゲット３と、ターゲット３と被処理物保持機構１０との間に配置される電位制御部材２とを有している。そして、その電位制御部材２と被処理物保持機構１０との間にプラズマ７を発生させるプラズマ発生部材６も有している。
【００３４】
本発明によるスパッタリング装置１では、ターゲット３と被処理物保持機構１０の間に電位を自在に操作できる部材（以下、電位制御部材という）２を設置し、イオン化した金属粒子（以下、金属イオンという）８がターゲット３に引き寄せられる（引き戻される）ことを防いでいる。具体的には、電位制御部材２に被処理物５よりも高い電位、より好ましくは１００Ｖ以下の正の電位を与え、ターゲット３と被処理物５の間に電位の壁が作られる。
【００３５】
さらに、ターゲット３と被処理物５の間に、ホローカソード（ホットアーク）ガン（電子銃）、熱電子フィラメント、シールドアーク（コールドアーク）放電ターゲットなどのプラズマ発生部材６によって放電プラズマを生成し、電位制御部材２と被処理物５の間で金属粒子４をイオン化する。また、プラズマ発生部材６によって発生したプラズマ７の一部は電位制御部材２とターゲット３の間でスパッタリングのためのグロー放電を、言い換えれば希ガスのイオン化を補助する役割も果たす。なお、以下においてイオンとは全て正イオンを指すものとする。また、図１ではプラズマ発生部材６として電子銃（ホローカソードガン）を用いた場合を示している。
【００３６】
次に、本発明のスパッタリング装置１を用いた皮膜形成（成膜）のメカニズムを説明する。チャンバ９内に導入されたアルゴンなどの希ガス（不活性ガス）がグロー放電によって電位制御部材２とターゲット３の間で生成した希ガスイオンは、ターゲット３の電圧に引き寄せられた結果、ターゲット３に衝突し、ターゲット原子をスパッタリングする。スパッタリングにより飛び出したターゲット原子（金属粒子４）は電荷を持たないため、ターゲット３の電位の影響を受けずに電位制御部材２の開口部Ｋを通り抜ける。電位制御部材２の開口部Ｋを通り抜けた金属粒子４は、被処理物保持機構１０によって保持された被処理物５と、電位制御部材２との間でプラズマ発生部材６によって生じたプラズマ７によってイオン化され、金属イオン８となる。金属イオン８は被処理物５の電位に引き寄せられて加速され、電位制御部材２と被処理物５との間の電位勾配に応じたエネルギーを得て被処理物５の表面に到達することで成膜される。
【００３７】
図６は、図１に示すスパッタリング装置１における線Ｘ−Ｘ上の電位変化を表した模式図である。原則としてイオンが正の電荷を持っている場合には、例えば、水が高い所から低い所に流れ落ちるように電位線上で負の電位の方向（図中の下方向）に力を受ける。この原理を応用すると、図６中の領域Ａ、すなわち電位制御部材２と被処理物５との間の領域に存在するイオンは被処理物５の側に動く。これに対して領域Ｂ、すなわちターゲット３と電位制御部材２との間に存在するイオンは、ターゲット３側に引き寄せられる。
【００３８】
したがって、上述したようにターゲット原子、すなわち金属粒子４は電位制御部材２と被処理物５との間の領域でプラズマ発生部材６から生じるプラズマ７によりイオン化され、金属イオン８となり、その金属イオン８は被処理物５の電位に引き寄せられて、被処理物５の表面に到達することで成膜される。同時に、チャンバ９内に導入された希ガスはターゲット３と電位制御部材２との間でプラズマ７により希ガスイオンとなり、ターゲット３に引き寄せられて、ターゲット３表面をスパッタする。
【００３９】
なお、スパッタリング粒子（中性金属粒子）は一般に数ｅＶの運動エネルギーを持っているが、チャンバ９、被処理物５、電位制御部材２およびターゲット３のそれぞれの電位差に比べればかなり小さいので大勢に影響はない。ただし、この運動方向はターゲット３から被処理物５に向かう方向であるので、同じ場所でイオン化した希ガスと比較して被処理物５側に到達する確率は若干高くなる。
【００４０】
図２は、本発明のスパッタリング装置１の別の実施形態を示す模式断面図である。この実施形態では、プラズマ源である図１のプラズマ発生部材６としてコールドアーク放電ターゲット１６が用いられる。このコールドアーク放電ターゲット１６は、特に、アークにより蒸発するターゲット３元素が被処理物５に到達しないように蒸発した元素を遮蔽するシールドを配置したものである。
【００４１】
次に、本発明のスパッタリング装置１を構成する電位制御部材２の形態等について図１０を用いて説明する。この電位制御部材２の目的は、
（１）電子銃等のプラズマ発生部材から発生する電子をターゲット近傍に導き、希ガスのイオン化を促進してスパッタリングの効率を向上させること、
（２）電子銃等のプラズマ発生部材から発生する電子をターゲットと被処理物を結ぶスパッタ粒子（ターゲットを構成している粒子であって、スパッタ現象により飛び出した粒子）の飛行行程上に導き、スパッタ粒子のイオン化を促進すること、および
（３）イオン化したスパッタ粒子がターゲットの電位によって引き戻されないよう、ターゲットの電位を遮蔽すること
の３点である。
このうち（３）の効果を奏するために、本発明において電位制御部材は、ターゲットと被処理物を結ぶ少なくとも１つの直線（飛行工程）９１が、電極に遮られることなく、電極を構成する導電体９０の任意の３点を結ぶ三角形９２の内側を通過するように構成されることが必要である。
【００４２】
電位制御部材が上記構成でなければならない理由について、図１０を用いて詳細に説明する。まず、ターゲットからスパッタされた粒子が直線９１の飛行行程を通って被処理物に到達する場合を考える。この粒子が電位制御部材を通過し、電位制御部材と被処理物の間でイオン化された後、ターゲット電位に引き付けられることを防ぐため、すなわちこの金属イオンからターゲット電位を遮蔽するために、図１０の（ａ）および（ｂ）に示すように電位制御部材２を構成する導電体９０が飛行行程９１を取り囲むことが理想である。例えば、図１０（ａ）の構成の一箇所を切り欠いたアルファベットの「Ｃ」の形状の構成によっても同様の効果を奏する。また、例えば図１０（ｃ）に示すように、２つの導電体９０、９１を略並行に配置して、飛行行程９１を挟む構成としても同様の効果を奏する。また、図１０（ｄ）に示すように３つ以上の導電体９０で飛行行程９１を取り囲む三角形９２を形成してもよい。しかし、さまざまな制限からこのような構成をとることができない場合がある。また、例えば内部に開口部を持たない単純な円形や、全ての内角が１８０°以下の多角形１つでは、本発明の電位制御部材としては成立しない。
【００４３】
本発明の電位制御部材は、上記構成を少なくとも１つ以上含み、好ましくは複数の上記構成を含む。例えば図１１の（ａ）および（ｂ）に示すような形状が最も好ましい形状の１つである。また図１２の（ａ）および（ｂ）には、図１１（ａ）に示す電位制御部材のより詳細な形態を示す。もちろん、電位制御部材は、単純なメッシュ構造や多孔構造であってもよいが、装置の構成によっては電位制御部材に１００Ａ程度の電流が流れるので、加熱によって変形することを避けるために、電位制御部材はなるべく単純な形態を呈し、厚みのある部品もしくは線径の太い部品で構成されていることが望ましい。
【００４４】
次に、本発明における電位制御部材の開口径と被処理物との距離について説明する。
本発明の１つの目的は、ターゲットと被処理物の間の電位を制御することであり、アノード電極を目の細かいメッシュにすることによりこの目的を達成することができる。しかし、電位制御部材には蒸着粒子が堆積するため、目の細かいメッシュはすぐに目詰まりする。また、電位制御部材のターゲットおよび被処理物に対する投射面積が大きいと、成膜速度が低下する。そこで、電位制御部材の形状についてシミュレーションを行ない、好ましい開口径を検討した。
【００４５】
図１３〜１６は、電位制御部材の開口径を変化させてイオンの軌道をシミュレーションした結果である。ここで開口径とは、「電位制御部材上の三点を通る円であって、円の内部に電位制御部材を含まず、ターゲットと被処理物を結ぶ前記電位制御部材に遮られない少なくとも１つの直線が内側を通過する円の直径の最大値」と定義される。この直径は、図１０（ａ）では貫通穴９４の直径に相当し、図１０（ｂ）ではヌキ穴である四角形の内接円９４に相当し、図１０（ｃ）では平行線の距離に相当し、図１０（ｄ）では３つの電極の内側に接する最小の円９４の直径に相当する。
【００４６】
シミュレーションは、簡略化のため２次元領域で行った。なお、図１３〜１９のシミュレーションの単位は相対値である。
【００４７】
図１３Ａは、電位制御部材２の開口径を２０とした場合に被処理物５と電位制御部材２と間の距離を９３、電位制御部材２とターゲット３の間の距離を９３、被処理物電位を−１００Ｖ、電位制御部材の電位を＋２０Ｖ、ターゲット電位を６００Ｖ、チャンバ電位を０Ｖとしたときの、１０Ｖ毎の等電位線の作図結果である。電位制御部材と被処理物間にはほぼ平行な電位線が示されており、電位制御部材の被処理物側にターゲット電位の影響はほとんどなく、ターゲット電位はほぼ完全に遮蔽されていることが理解される。
【００４８】
図１３Ｂは、電位制御部材２のターゲット３側に２０の幅をイオン化領域９６とし、このイオン化領域９６に質量数４８の陽イオンを１００個散布した場合の当該陽イオンの軌道をシミュレーションした結果である。同図に示すように陽イオンのほとんどが被処理物に到達していることがわかる。
【００４９】
図１３Ｃは、このときの電位を３次元的に表した模式図である。電位制御部材２からターゲット３に向かって急激に電位が落ち込んでいるが、電位制御部材２より被処理物側は被処理物５に向かって電位はなだらかに傾斜している。
【００５０】
図１４Ａは電位制御部材２の開口径が４５のときの等電位線を示し、図１４Ｂおよび１４Ｃは同じ場合の陽イオン軌跡および３次元模式図をそれぞれ示す。この場合、電位制御部材２の被処理物５側にターゲット電位が影響を与え、ターゲット３側に引き寄せられる陽イオンが増加しているが、ほとんどのイオンは被処理物５に到達している。なお、力学的エネルギーの保存則から、被処理物５到達時の陽イオンのエネルギーは、軌跡に関係なく、イオンの発生地点と終着地点（被処理物５）の電位差となる。
【００５１】
図１５Ａ〜１５Ｃは、電位制御部材２の開口径が９５のときの等電位線、陽イオン軌跡および３次元模式図をそれぞれ示す。この場合、電位制御部材２の被処理物側にターゲット電位が大きく影響しており、ほとんどの陽イオンがターゲット側に引き寄せられている。
【００５２】
図１６Ａ〜１６Ｃは、電位制御部材２の開口径が１９５のときの等電位線、陽イオンの軌跡および３次元の模式図をそれぞれ示す。図１６Ｃに見られるようにターゲット電位の影響は被処理物５まで到達し、電位制御部材２近傍で発生したイオン以外は被処理物５ではなくターゲット３に引き寄せられている。
【００５３】
上述したように図１３〜１６のシミュレーションの単位は相対値であるので、等電位線およびイオンの軌道は縮尺が変わっても変化しない。よって電位制御部材２の開口径の基準は絶対値ではなく相対値によって議論されなければならない点に留意すべきである。
【００５４】
そこで、図１４Ａ〜１４Ｃに示す場合において、電位制御部材２の開口径を４５としたまま図１７Ａ〜１７Ｃに示すようにターゲット３と電位制御部材２の間の距離を９３から４３にすると、ターゲット３の電位が電位制御部材２を超えてイオン化領域９６まで張り出し、ターゲット側に引き付けられて被処理物５に到達しない金属イオンが多くなる。さらに図１８Ａ〜１８Ｃに示すようにターゲット３と電位制御部材２の間の距離を１８にしたところ、ターゲット３の正面の金属イオンはほぼ全てターゲット３に引き寄せられ、被処理物５に到達しなくなる。このことから、電位制御部材２とターゲット５の間の距離が電位制御部材２の開口径よりも小さくなると、本発明の効果を十分に発揮できないことが分かった。
【００５５】
一方、図１４Ａ〜１４Ｃに示す場合において電位制御部材２の開口径を４５としたまま図１９Ａ〜１９Ｃのように電位制御部材２と被処理物５の間の距離を１８にしたところ、金属イオンは全て被処理物５に到達した。しかし、このシミュレーション結果はイオン化領域９６を電位制御部材２の中心から被処理物側に２０の幅を有する構成のためであり、実際の装置レイアウトでは、電位制御部材２と被処理物５の間にイオン化領域９６を形成するには電位制御部材２と被処理物５の間には十分な距離が必要となる。このことから、被処理物５と電位制御部材２の間は電位制御部材２とターゲット３の間と同等か、それ以上の距離を設けることが望ましい。
【００５６】
一方、スパッタ粒子をイオン化するためのプラズマ源として電子銃６を用いた場合、電子は負の電荷を持っているので電位制御部材２に引き寄せられる。電子銃６は概ねターゲット３と被処理物５を結ぶ軸線（図１の線Ｘ−Ｘ）から径方向に離れて設置され、その向きは線Ｘ−Ｘにおおよそ垂直である。このときの電子銃６の線Ｘ−Ｘ方向の位置は、図１に示されるように被処理物５と電位制御部材２の間であることが好ましい。このような位置関係で電子銃を使用した場合、線Ｘ−Ｘに垂直に照射された電子ビームは途中で曲げられて電位制御部材に入射する。こうして電位制御部材２の被処理物側にプラズマが発生し、イオン化領域９６が形成される。このイオン化領域９６は、被処理物５と電位制御部材２の間の、電位制御部材２寄りに位置する。このため、ターゲット側への電位傾斜の張り出しがイオン化領域９６全域に及ばないようにするためには、開口径が電位制御部材２と被処理物５の間の距離の１／２以下であることがより好ましい。
【００５７】
すなわち、本発明の効果を奏するためには、電位制御部材上の三点を通る円であって、円の内部に電位制御部材を含まず、ターゲットと被処理物を結ぶ、電位制御部材に遮られない少なくとも１つ直線が内側を通過する円の直径の最大値が、前記３点を結ぶ三角形とターゲットとの距離よりも小さいことが好ましく、また前記円の直径の最大値が、前記三角形と被処理物との距離の１／２以下であることがより好ましい。
【００５８】
なお、通常、放電の維持および時間当たりのスパッタリング回数を向上させるため、スパッタリングターゲットの裏側に永久磁石または電磁石を配置したマグネトロンスパッタリングが用いられるが、本発明はこれに限定されるものではなく、マグネトロンスパッタリングまたは非マグネトロンスパッタリングの両方に適用することができ、両者とも本発明に含まれる。
【００５９】
（実施例１）
図１に示すスパッタリング装置１のチャンバ９の被処理物５として一面を研磨した高速度工具鋼材製の角棒（断面６ｍｍ角×長さ４０ｍｍ）を固定し、ターゲットにＴｉを用いて、被処理物を回転させながら排気、エッチング、スパッタリング成膜を行った。また、電子制御部材２としてアノード電極を用いた。成膜時の圧力は１．６Ｐａ、Ａｒ／Ｎ２ガス比率は３０／１、基板電圧は−５０Ｖ、電位制御部材の電圧は−２０Ｖ、ターゲット電圧は−５００Ｖ、ホローカソード（ＨＣＤ）ガン出力は５０Ａであった。１時間のスパッタリングで０．６μｍ厚さの黄金色のＴｉＮ膜が得られた。図９（ａ）は得られたＴｉＮ膜の表面のＳＥＭ写真（倍率：５０００倍）を示す。このとき、熱処理済軸受鋼を角棒と同じ位置に設置し、成膜後に皮膜硬さを測定することで蒸着時の雰囲気の最高温度を計測したところ、２５０℃であった。
【００６０】
（比較例１）
実施例１と同じ構成から電位制御部材２を取り外し、基板電圧を−７０Ｖとして、同様にスパッタリング成膜を行った。電位制御部材、基板電圧以外の条件は実施例１と同一である。得られたＴｉＮ膜は０．８μｍの厚さで褐色であった。この膜の表面のＳＥＭ写真（倍率：５０００倍）が図９（ｂ）に示される。軸受鋼による最高温度は２５０℃であった。
【００６１】
（比較例２）
比較例１と同様に、しかし装置の電熱ヒーターを作動させて被処理物を加熱して、ＴｉＮを成膜した。得られたＴｉＮ膜は０．８μｍの厚さで褐色であったが、比較例１よりは黄金色に近かった。軸受鋼による最高温度は５００℃であった。
【００６２】
上述したように図９（ａ）には、黄金色のＴｉＮ皮膜の電子顕微鏡像（ＳＥＭ写真：倍率５０００倍）を、図９（ｂ）には褐色のＴｉＮ皮膜の電子顕微鏡像をそれぞれ示した。例えば、窒化チタン（ＴｉＮ）の成膜においては成膜粒子のエネルギーが不足すると黄金色ではなく褐色となることが知られている。図９（ｂ）に示すような褐色のＴｉＮ皮膜では、０．１μｍ程度の小さな欠陥が多く、これが光沢を持たない、くすんだ色の原因と考えられる。一方の図９（ａ）に示すような黄金色のＴｉＮ皮膜では数μｍの凹みが見られるが、それ以外の部分および凹みの内部は平滑な面になっている。
【００６３】
なお、従来のスパッタリングでも被処理物を積極的にプラズマ雰囲気に暴露し、また被処理物の温度を上げることで黄金色のＴｉＮ皮膜が得られている。このことからも、蒸着粒子のエネルギーが高いほど黄金色のＴｉＮ皮膜となることが示唆される。すなわち、蒸着粒子をイオン化し、またイオン化した蒸着粒子を被処理物の電圧で加速して被処理物に到達させることで、蒸着時の雰囲気温度が比較的に低温でも黄金色のＴｉＮ皮膜を得ることができる。
【００６４】
（実施例２）
図１に示すスパッタリング装置１のチャンバ９内の被処理物５として一面を研磨した高速度工具鋼の角棒（断面６ｍｍ角×長さ４０ｍｍ）を固定し、Ｔｉ：Ａｌ＝５０：５０の組成のＴｉＡｌターゲットを用いて、被処理物を回転させながら排気、エッチング、スパッタリング成膜を行った。また、成膜時にヒーターを用いて被処理物を４００℃まで加熱した。成膜時の圧力は１．６Ｐａ、Ａｒ／Ｎ２ガス比率は８／１、基板電圧は−１００Ｖ、電位制御部材の電圧は−２０Ｖ、ターゲット電圧は−５００Ｖ、ＨＣＤガン出力は５０Ａであった。１時間のスパッタリングで２．６μｍの厚さの紫色のＴｉＡｌＮ膜が得られた。皮膜の硬さを荷重４９ｇのユニバーサル硬度計で測定したところ、４１ＧＰａであった。
【００６５】
（比較例３）
実施例２と同じ構成から電位制御部材２を取り外し、同様にスパッタリング成膜を行った。電位制御部材の有無以外の条件は実施例２と同一である。得られたＴｉＡｌＮ膜は３．９μｍの厚さで紫色であった。実施例２と同じ方法でこの皮膜の硬度を測定したところ、３２ＧＰａであった。
【００６６】
以上の結果より、実施例２と比較例３は成膜時間、ターゲット出力および圧力の各条件が等しいので、比較例３で成膜した場合の膜厚が実施例２の場合の膜厚に対して３／２倍の膜厚であることは、膜の密度が２／３であることを示唆しており、比較例３で成膜した場合の皮膜硬度が実施例２の場合の硬度よりも低い原因は膜内部に多くの空孔を含む密度の低い膜であるためと考えられる。
【００６７】
また、比較例３の皮膜は密着性に乏しく、ロックウェル硬度計を用いた密着性試験で容易に剥離した。一方、実施例２の皮膜は剥離せず、良好な密着性を示した。これらのことから、本発明の構成により、安価な直流電源を用いたスパッタリング成膜において、皮膜の密着性と膜質を高めることが可能となることが認められる。
【符号の説明】
【００６８】
１、１０１、２０１、３０１  スパッタリング装置
２  電位制御部材（アノード電極）
３  ターゲット
４  金属粒子
５  被処理物
６  プラズマ発生部材（ホローカソードガン）
７  プラズマ
８  金属イオン
１０  被処理物保持機構
１６  シールドアーク放電ターゲット
３０  導電体
９０  導電体
９１  直線、飛行行程
９２  三角形
９４  円、貫通穴
９６  イオン化領域
Ｋ    開口部
【図１】
0006569900.tif 000002
【図２】
0006569900.tif 000003
【図３】
0006569900.tif 000004
【図４】
0006569900.tif 000005
【図５】
0006569900.tif 000006
【図６】
0006569900.tif 000007
【図７】
0006569900.tif 000008
【図８】
0006569900.tif 000009
【図９】
0006569900.tif 000010
【図１０】
0006569900.tif 000011
【図１１】
0006569900.tif 000012
【図１２】
0006569900.tif 000013
【図１３Ａ】
0006569900.tif 000014
【図１３Ｂ】
0006569900.tif 000015
【図１３Ｃ】
0006569900.tif 000016
【図１４Ａ】
0006569900.tif 000017
【図１４Ｂ】
0006569900.tif 000018
【図１４Ｃ】
0006569900.tif 000019
【図１５Ａ】
0006569900.tif 000020
【図１５Ｂ】
0006569900.tif 000021
【図１５Ｃ】
0006569900.tif 000022
【図１６Ａ】
0006569900.tif 000023
【図１６Ｂ】
0006569900.tif 000024
【図１６Ｃ】
0006569900.tif 000025
【図１７Ａ】
0006569900.tif 000026
【図１７Ｂ】
0006569900.tif 000027
【図１７Ｃ】
0006569900.tif 000028
【図１８Ａ】
0006569900.tif 000029
【図１８Ｂ】
0006569900.tif 000030
【図１８Ｃ】
0006569900.tif 000031
【図１９Ａ】
0006569900.tif 000032
【図１９Ｂ】
0006569900.tif 000033
【図１９Ｃ】
0006569900.tif 000034